БАББИТ ДЛЯ ВКЛАДЫШЕЙ ПОДШИПНИКОВ ДЛЯ ПРОКАТНЫХ СТАНОВ

1. Баббитовый сплав на основе олова, содержащий в основном (вес.%) примерно 5,0-9,0% сурьмы, от примерно 3,0 до примерно 8,0% меди, от примерно 0,1% до примерно 0,7% кобальта, остальное олово.
2. Сплав по п. 1, в котором содержание сурьмы составляет от примерно 6,0% до примерно 8,0 вес.%.
3. Сплав по п. 1, в котором содержание меди составляет от примерно 6,0% до примерно 7,0 вес.%.
4. Сплав по п. 1, в котором содержание кобальта составляет от примерно 0,2% до примерно 0,5 вес.%.
5. Сплав по п. 1, подходящий для применения в испытывающих высокую нагрузку подшипниках для промышленности производства стали.
6. Сплав по п. 1, подходящий для применения в испытывающих высокую нагрузку подшипниках для применения в энергетическом оборудовании.
7. Сплав по п. 1, подходящий для применения в подшипниках, получаемых с нанесением покрытия напылением и сваркой.
8. Сплав по п. 1, подходящий для применения в подшипниках, заливаемых баббитом.
9. Баббитовый сплав на основе олова, содержащий в основном (вес.%) от примерно 6,0% до примерно 8,0% сурьмы, от примерно 6,0% до примерно 7,0% меди, от примерно 0,2 до примерно 0,5% кобальта, остальное олово.
10. Сплав по п. 9, подходящий для применения по меньшей мере в одном из следующего: испытывающие высокую нагрузку подшипники для промышленности производства стали, испытывающие высокую нагрузку подшипники для применения в энергетическом оборудовании; подшипники с нанесением покрытий напылением и сваркой, или подшипники, заливаемые баббитом.